【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
ガスケットであって：
（Ａ）成分（Ａ）、（Ｂ）および（Ｃ）の総重量に基づいて、約８０〜約９７．５重量パーセントの、ブロック共重合体である少なくとも１つのエチレン／α−オレフィン共重合体であって：
（ａ）約１．７〜約３．５のＭw／Ｍnと、少なくとも１つの融点Ｔm（℃）と、密度ｄ（ｇ／Ｃｍ3）とを有し、ここでＴmおよびｄの数値は関係：
Ｔm＞−２００２．９＋４５３８．５（ｄ）−２４２２．２（ｄ）2に相当する、または
（ｂ）約１．７〜約３．５のＭw／Ｍnを有し、融解熱ΔＨ（Ｊ／ｇ）と、最大のＤＳＣピークと最大のＣＲＹＳＴＡＦピークとの温度差として定義されるデルタ量ΔＴ（℃）によって特徴付けられ、ΔＴおよびΔＨとの数値は、次の関係：
０より大きく１３０Ｊ／ｇまでのΔＨでは、ΔＴ＞−０．１２９９（ΔＨ）＋６２．８１、１３０Ｊ／ｇを超えるΔＨではΔＴ≧４８℃を有し、ここでＣＲＹＳＴＡＦピークは、累積ポリマーのうちの少なくとも５％を用いて決定され、そして前記ポリマーの５パーセント未満が特定可能なＣＲＹＳＴＡＦピークを有するとき、ＣＲＹＳＴＡＦ温度が３０℃である、または
（ｃ）３００パーセントのひずみかつ１サイクルにおける弾性回復率Ｒｅ（％）によって特徴付けられ、かつ密度ｄ（ｇ／ｃｍ3）を有し、前記Ｒｅおよびｄの数値は、エチレン／α−オレフィン共重合体が実質的に架橋相を有さない場合、以下の関係：
Ｒｅ＞１４８１−１６２９（ｄ）を満たす；または
（ｄ）ＴＲＥＦを使用して分画した場合、４０℃と１３０℃との間で溶出する分子画分を有し、前記画分は、同じ温度の間で溶出する、比較対象となるランダムエチレン共重合体画分のコモノマーのモル含量よりも少なくとも５パーセント高い、コモノマーのモル含量を有するという点で特徴付けられ、前記比較対象となるランダムエチレン共重合体は、同じコモノマー（単数または複数）を有し、エチレン／α−オレフィン共重合体のそれの１０パーセント内のコモノマーのモル含量（ポリマー全体に基づく）、メルトインデックス及び密度を有する；または
（ｅ）２５℃における貯蔵弾性率比Ｇ’（２５℃）と、１００℃における貯蔵弾性率比Ｇ’（１００℃）（ここでＧ’（２５℃）のＧ’（１００℃）に対する比が、約１：１〜約９：１の範囲である）を有する、エチレン／α−オレフィン共重合体と；
（Ｂ）成分（Ａ）、（Ｂ）および（Ｃ）の総重量に基づいて、約２〜約１５重量パーセントの少なくとも１つのエチレン／カルボン酸共重合体またはそれらのアイオノマーと；
（Ｃ）少なくとも１つのスリップ剤と；
を含む組成物を含む、またはそれから得られるガスケット。
【請求項２】
（Ａ）のエチレン共重合体がエチレン／Ｃ3-Ｃ20α−オレフィン共重合体を含む、請求項１に記載のガスケット。
【請求項３】
（Ａ）のエチレン共重合体が：
（ｉ）約０．８５ｇ／ｃｍ3〜約０．９６ｇ／ｃｍ3の密度と、
（ｉｉ）約１．８〜約２．８の分子量分布と、
（ｉｉｉ）約０．１５ｇ／１０分〜約１００ｇ／１０分のメルトインデックスと、
（ｉｖ）示差走査熱量測定を使用して測定したような単一溶解ピークと、
を有する、請求項２に記載のガスケット。
【請求項４】
（Ａ）のエチレン共重合体が不均一分枝エチレンポリマーとさらにブレンドされる、請求項１または３に記載のガスケット。
【請求項５】
（Ａ）のエチレン共重合体が：
（ｉ）約０．８６ｇ／ｃｍ3〜約０．９２ｇ／ｃｍ3の密度と、
（ｉｉ）約０．１５ｇ／１０分〜約１００ｇ／１０分のメルトインデックスと、を有する
不均一分枝エチレンポリマーとさらにブレンドされる、請求項１または３に記載のガスケット。
【請求項６】
エチレン共重合体が成分（Ａ）、（Ｂ）および（Ｃ）の総重量に基づいて、全組成物の約８５重量パーセント〜約９７．５重量パーセントを構成する、請求項１または３に記載のガスケット
【請求項７】
エチレン／カルボン酸共重合体またはそれらのアイオノマーが成分（Ａ）、（Ｂ）および（Ｃ）の総重量に基づいて、全組成物の約４重量パーセント〜約１２重量パーセントを構成する、請求項１または３に記載のガスケット
【請求項８】
エチレン／カルボン酸共重合体が、共重合体の約３重量パーセント〜共重合体の約５０重量パーセントの酸含量を有する、請求項１または３に記載のガスケット。
【請求項９】
エチレン／カルボン酸共重合体が約０．１５ｇ／１０分〜約４００ｇ／１０分のメルトインデックスを有する、請求項１または３に記載のガスケット。
【請求項１０】
スリップ剤が全組成物の０．０５重量パーセント〜全組成物の約５重量パーセントを構成する、請求項１または３に記載のガスケット。
【請求項１１】
スリップ剤が、共に全組成物の約０．０５重量パーセント〜全組成物の約５重量パーセントを構成する１級アミド剤および２級アミド剤を含む、請求項１または３に記載のガスケット。
【請求項１２】
１級アミド剤が２級アミド剤の少なくとも２倍のレベルで存在する、請求項１１に記載のガスケット。
【請求項１３】
請求項１に記載の成分（Ａ）、（Ｂ）、および（Ｃ）がガスケットの約８０重量パーセント〜ガスケットの１００重量パーセントを構成する、請求項１または３に記載のガスケット。
【請求項１４】
ガスケットが発泡ガスケットである、請求項１または３に記載のガスケット。
【請求項１５】
起泡剤が物理発泡剤、ガス状発泡剤および化学発泡剤から成る群より選択される、請求項１４に記載の発泡ガスケット。
【請求項１６】
起泡剤がナトリウムバイカーボネート、ジニトロソペンタメチレンテトラミン、スルホニルヒドラジド、アゾジカーボンアミド、ｐ−トルエンスルホニルセミカルバジド、５−フェニルテトラゾール、ジイソプロピルヒドラゾジカルボキシラート、５−フェニル−３，６−ジヒドロ−１，３，４−オキサジアジン−２−オン、およびナトリウムボロヒドリドから成る群より選択される化学発泡剤である、請求項１４に記載の発泡ガスケット。
【請求項１７】
起泡剤が二酸化炭素および窒素から成る群より選択されるガス状発泡剤である、請求項１４に記載の発泡ガスケット。
【請求項１８】
起泡剤がペンタン、ヘキサン、ヘプタン、ベンゼン、トルエン、ジクロロメタン、トリクロロメタン、トリクロロエチレン、テトラクロロメタン、１，２−ジクロロエタン、トリクロロフルオロメタン、１，１，２−トリクロロトリフルオロエタン、メタノール、エタノール、２−プロパノール、エチルエーテル、イソプロピルエーテル、アセトン、メチルエチルケトン、およびメチレンクロライド；イソブタンおよびｎ−ブタン、１，１−ジフルオロエタンから成る群より選択される物理発泡剤である、請求項１４に記載の発泡ガスケット。
【請求項１９】
エチレン／カルボン酸共重合体が、共重合体の約３重量パーセント〜共重合体の約５０重量パーセントの酸含量と、約０．１５ｇ／１０分〜約４００ｇ／１０分のメルトインデックスとを有し、スリップ剤（Ｃ）が１級アミド剤および２級アミド剤を含み、１級アミド剤および２級アミド剤が共に、全組成物の約０．０５重量パーセント〜全組成物の約５重量パーセントを構成する、請求項３に記載のガスケット。
【請求項２０】
１級アミド剤が２級アミド剤の少なくとも２倍のレベルで存在する、請求項１９に記載のガスケット。
【請求項２１】
合成コルククロージャーを提供するステップと、その少なくとも一部をガス透過性ポリマーによってコーティングするステップとから成る、その一部がガス透過性ポリマーによってコーティングされた液体容器用合成コルククロージャーを作製する工程であって、合成クロージャーが：
（Ａ）成分（Ａ）、（Ｂ）および（Ｃ）の総重量に基づいて、約８０〜約９７．５重量パーセントの、ブロック共重合体である少なくとも１つのエチレン／α−オレフィン共重合体であって：
（ａ）約１．７〜約３．５のＭw／Ｍnと、少なくとも１つの融点Ｔm（℃）と、密度ｄ（ｇ／ｃｍ3）とを有し、ここでＴmおよびｄの数値は関係：
Ｔm＞−２００２．９＋４５３８．５（ｄ）−２４２２．２（ｄ）2に相当する、または
（ｂ）約１．７〜約３．５のＭw／Ｍnを有し、融解熱ΔＨ（Ｊ／ｇ）と、最大のＤＳＣピークと最大のＣＲＹＳＴＡＦピークとの温度差として定義されるデルタ量ΔＴ（℃）によって特徴付けられ、ΔＴおよびΔＨとの数値は、次の関係：
０より大きく１３０Ｊ／ｇまでのΔＨでは、ΔＴ＞−０．１２９９（ΔＨ）＋６２．８１、１３０Ｊ／ｇを超えるΔＨではΔＴ≧４８℃を有し、ここでＣＲＹＳＴＡＦピークは、累積ポリマーのうちの少なくとも５％を用いて決定され、そして前記ポリマーの５パーセント未満が特定可能なＣＲＹＳＴＡＦピークを有するとき、ＣＲＹＳＴＡＦ温度が３０℃である、または
（ｃ）３００パーセントのひずみかつ１サイクルにおける弾性回復率Ｒｅ（％）によって特徴付けられ、かつ密度ｄ（ｇ／ｃｍ3）を有し、前記Ｒｅおよびｄの数値は、エチレン／α−オレフィン共重合体が実質的に架橋相を有さない場合、以下の関係：
Ｒｅ＞１４８１−１６２９（ｄ）を満たす；または
（ｄ）ＴＲＥＦを使用して分画した場合、４０℃と１３０℃との間で溶出する分子画分を有し、前記画分は、同じ温度の間で溶出する、比較対象となるランダムエチレン共重合体画分のコモノマーのモル含量よりも少なくとも５パーセント高い、コモノマーのモル含量を有するという点で特徴付けられ、前記比較対象となるランダムエチレン共重合体は、同じコモノマー（単数または複数）を有し、エチレン／α−オレフィン共重合体のそれの１０パーセント内のコモノマーのモル含量（ポリマー全体に基づく）、メルトインデックス及び密度を有する；または
（ｅ）２５℃における貯蔵弾性率比Ｇ’（２５℃）と、１００℃における貯蔵弾性率比Ｇ’（１００℃）（ここでＧ’（２５℃）のＧ’（１００℃）に対する比が、約１：１〜約９：１の範囲である）を有する；
エチレン／α−オレフィン共重合体と；
（Ｂ）成分（Ａ）、（Ｂ）および（Ｃ）の総重量に基づいて、約２〜約１５重量パーセントの少なくとも１つのエチレン／カルボン酸共重合体またはそれらのアイオノマーと；（Ｃ）少なくとも１つのスリップ剤と；
を含む組成物を含む、合成コルククロージャーを作製する工程。
【請求項２２】
ガス透過性ポリマーがビニリデンクロライドポリマーである、請求項２１に記載の工程。
【請求項２３】
ガス透過性ポリマーがビニリデンクロライドであり、ビニリデンクロライドが（１）（ａ）約８０〜約９３モルパーセントのビニリデンクロライドと、（ｂ）約２０〜約７モルパーセントの、それと共重合可能である少なくとも１つのモノエチレン性不飽和モノマーとのコポリマー、または（２）（ａ）約６５〜約７５モルパーセントのビニリデンクロライドと、（ｂ）約３５〜約２５モルパーセントの、それと共重合可能である少なくとも１つのモノエチレン性不飽和モノマーとのコポリマーである、請求項２２に記載の工程。